(57)【要約】  本発明は、水性アルキド樹脂配合物における、以下の分散剤／増粘剤対の使用に関する：分散剤は、（メタ）アクリル酸と、重合性官能基を有し、末端が水素または炭素原子１から４個を有するアルキル基であるアルコキシ化単量体との共重合体であり、増粘剤は、疎水性基を少なくとも１つ含有する連合増粘剤であり、疎水性基は、ポリスチリルフェニルであり、好ましくはジスチリルフェニル、トリスチリルフェニル、およびこれらの混合物の中から選択され、特に好ましくはトリスチリルフェニルである。この組合せは、水性配合物に所望のレオロジーを与えながらも経時的な塗膜の光沢維持を向上することを可能にする。【特許請求の範囲】
【請求項１】
以下：
分散剤は、（メタ）アクリル酸と、重合性官能基を有し、末端が水素または炭素原子１から４個を有するアルキル基であるオキシアルキル化単量体との共重合体である、
増粘剤は、疎水性基を少なくとも１つ含有する連合増粘剤であり、疎水性基は、ポリスチリルフェニル（ｐｈａｎｙｌ）であり、好ましくはジスチリルフェニル、トリスチリルフェニル、およびこれらの混合物の中から選択され、特に好ましくはトリスチリルフェニルである、
を特徴とする、水性アルキド樹脂配合物における、前記配合物を塗布して得られる乾燥塗膜の輝度レベル維持を改善する作用剤としての、分散剤／増粘剤対の使用。
【請求項２】
前記分散剤は、アクリル酸と、重合性官能基を有し、末端が水素または炭素原子１から４個を有するアルキル基であるオキシアルキル化単量体との共重合体であることを特徴とする、請求項１に記載の使用。
【請求項３】
前記分散剤について、オキシアルキル化単量体は、５から１５０個、好ましくは１０から１１５個のエチレンおよび／またはプロピレンオキシド単位を有することを特徴とする、請求項１または２に記載の使用。
【請求項４】
前記分散剤について、オキシアルキル化単量体の末端は、水素またはメチル基であることを特徴とする、請求項１から３の一項に記載の使用。
【請求項５】
前記分散剤について、オキシアルキル化単量体の重合性官能基は、メタクリラート官能基であることを特徴とする、請求項１から４の一項に記載の使用。
【請求項６】
前記分散剤は、１５，０００ｇ／ｍｏｌから１１０，０００ｇ／ｍｏｌ、好ましくは２０，０００ｇ／ｍｏｌから６０，０００ｇ／ｍｏｌの分子量を有することを特徴とする、請求項１から５の一項に記載の使用。
【請求項７】
ジスチリルフェニル、トリスチリルフェニル、またはジスチリルフェニルとトリスチリルフェニルの混合物である疎水性基少なくとも１つを含有する連合増粘剤が、以下の式（Ｉ）：
Ｒ−ＯＸ１−Ｖ−（ＯＸ２−Ｗ）ａ−ＯＸ３−Ｒ
式中：
ＶおよびＷは、ウレタン結合を表し、
ａは、１から５の実数を示し、
ＯＸ１、ＯＸ２、およびＯＸ３は、エチレン系および／またはプロピレン系オキシアルキル化基を示し、
Ｒは、疎水性基を示し、疎水性基は、ポリスチリルフェニルであり、好ましくはジスチリルフェニル、トリスチリルフェニル、およびこれらの混合物の中から選択され、特に好ましくはトリスチリルフェニルである：
を有することを特徴とする、請求項１から６の一項に記載の使用。
【請求項８】
連合増粘剤について、ＯＸ１基およびＯＸ３基におけるエチレンおよび／またはプロピレンオキシド単位の数は、２から１００であることを特徴とする、請求項１から７の一項に記載の使用。
【請求項９】
連合増粘剤について、ＯＸ２基のエチレンおよび／またはプロピレンオキシド単位の数が１００から５００であることを特徴とする、請求項１から８の一項に記載の使用。
【請求項１０】
連合増粘剤について、Ｒは、トリスチリルフェニルである疎水性基を表すことを特徴とする、請求項１から９の一項に記載の使用。
【請求項１１】
連合増粘剤は、５，０００ｇ／ｍｏｌから８０，０００ｇ／ｍｏｌ、好ましくは５，０００ｇ／ｍｏｌから４０，０００ｇ／ｍｏｌの分子量を有することを特徴とする、請求項１から１０の一項に記載の使用。
【請求項１２】
アルキド樹脂は、ポリエステル樹脂、ポリウレタン、ポリウレタンポリエステル、およびこれらの混合物の中から選択されることを特徴とする、請求項１から１１の一項に記載の使用。
【請求項１３】
水性アルキド樹脂配合物は、２５℃および１０回転／分で測定して、４，０００から１０，０００ｍＰａ．ｓのＢｒｏｏｋｆｉｅｌｄＴＭ粘度を有することを特徴とする、請求項１から１２の一項に記載の使用。
【請求項１４】
水性アルキド樹脂配合物は、塗料、ラッカー、ワニス、または木材用着色剤であることを特徴とする、請求項１から１３の一項に記載の使用。
【請求項１５】
以下：
分散剤は、（メタ）アクリル酸と、重合性官能基を有し、末端が水素または炭素原子１から４個を有するアルキル基であるオキシアルキル化単量体との共重合体である、
増粘剤は、疎水性基を少なくとも１つ含有する連合増粘剤であり、疎水性基は、ポリスチリルフェニル（ｐｈａｎｙｌ）であり、好ましくはジスチリルフェニル、トリスチリルフェニル、およびこれらの混合物の中から選択され、特に好ましくはトリスチリルフェニルである、
を特徴とする、水性アルキド樹脂配合物を塗布して得られる乾燥塗膜の輝度レベル維持を改善する作用剤としての分散剤／増粘剤対を含有する、水性アルキド樹脂配合物。
【請求項１６】
前記分散剤は、アクリル酸と、重合性官能基を有し、末端が水素または炭素原子１から４個を有するアルキル基であるオキシアルキル化単量体との共重合体であることを特徴とする、請求項１５に記載の分散剤／増粘剤対含有水性アルキド樹脂配合物。
【請求項１７】
前記分散剤について、オキシアルキル化単量体は、５から１５０個、好ましくは１０から１１５個のエチレンおよび／またはプロピレンオキシド単位を有することを特徴とする、請求項１５または１６に記載の分散剤／増粘剤対含有水性アルキド樹脂配合物。
【請求項１８】
前記分散剤について、オキシアルキル化単量体の末端は、水素またはメチル基であることを特徴とする、請求項１５から１７の一項に記載の分散剤／増粘剤対含有水性アルキド樹脂配合物。
【請求項１９】
前記分散剤について、オキシアルキル化単量体の重合性官能基は、メタクリラート官能基であることを特徴とする、請求項１５から１８の一項に記載の分散剤／増粘剤対含有水性アルキド樹脂配合物。
【請求項２０】
前記分散剤は、１５，０００ｇ／ｍｏｌから１１０，０００ｇ／ｍｏｌ、好ましくは２０，０００ｇ／ｍｏｌから６０，０００ｇ／ｍｏｌの分子量を有することを特徴とする、請求項１５から１９の一項に記載の分散剤／増粘剤対含有水性アルキド樹脂配合物。
【請求項２１】
前記増粘剤は、以下の式（Ｉ）：
Ｒ−ＯＸ１−Ｖ−（ＯＸ２−Ｗ）ａ−ＯＸ３−Ｒ
式中：
ＶおよびＷは、ウレタン結合を表し、
ａは、１から５の実数を示し、
ＯＸ１、ＯＸ２、およびＯＸ３は、エチレン系および／またはプロピレン系オキシアルキル化基を示し、
Ｒは、疎水性基を示し、疎水性基は、ポリスチリルフェニルであり、好ましくはジスチリルフェニル、トリスチリルフェニル、およびこれらの混合物の中から選択され、特に好ましくはトリスチリルフェニルである：
を有することを特徴とする、請求項１５から２０の一項に記載の分散剤／増粘剤対含有水性アルキド樹脂配合物。
【請求項２２】
連合増粘剤について、ＯＸ１基およびＯＸ３基におけるエチレンおよび／またはプロピレンオキシド単位の数は、２から１００であることを特徴とする、請求項１５から２１の一項に記載の分散剤／増粘剤対含有水性アルキド樹脂配合物。
【請求項２３】
連合増粘剤について、ＯＸ２基のエチレンおよび／またはプロピレンオキシド単位の数は、１００から５００であることを特徴とする、請求項１５から２２の一項に記載の分散剤／増粘剤対含有水性アルキド樹脂配合物。
【請求項２４】
連合増粘剤について、Ｒは、トリスチリルフェニルである疎水性基を表すことを特徴とする、請求項１５から２３の一項に記載の分散剤／増粘剤対含有水性アルキド樹脂配合物。
【請求項２５】
連合増粘剤は、１５，０００ｇ／ｍｏｌから１１０，０００ｇ／ｍｏｌ、好ましくは５，０００ｇ／ｍｏｌから４０，０００ｇ／ｍｏｌの間の分子量を有することを特徴とする、請求項１５から２４の一項に記載の分散剤／増粘剤対含有水性アルキド樹脂配合物。
【請求項２６】
アルキド樹脂は、ポリエステル樹脂、ポリウレタン、ポリウレタンポリエステル、およびこれらの混合物の中から選択されることを特徴とする、請求項１５から２５の一項に記載の分散剤／増粘剤対含有水性アルキド樹脂配合物。
【請求項２７】
２５℃および１０回転／分で測定して、４，０００から１０，０００ｍＰａ．ｓのＢｒｏｏｋｆｉｅｌｄＴＭ粘度を有することを特徴とする、請求項１５から２６の一項に記載の分散剤／増粘剤対含有水性アルキド樹脂配合物。
【請求項２８】
塗料、ラッカー、ワニス、または木材用着色剤であることを特徴とする、請求項１５から２７の一項に記載の分散剤／増粘剤対含有水性アルキド樹脂配合物。
【発明の詳細な説明】
【背景技術】
【０００１】
極めて一般的には、水性塗料は、水、無機または有機顔料、および前記塗料の構成要素全ての結合を最終的に確保する重合体結合剤からなる。最終乾燥塗膜の輝度は顔料の良好な分散性によるものであることは、周知である。このため、当業者は、「分散剤」として知られるような、顔料の適切な分散を確保することがこの機能である添加物を開発してきた。同時に、塗料は、容器中の安定性、塗料の透明性、道具への装填、および塗料の塗布性のための適切な粘性を媒体に与えることが役割である添加物も含有する。このような添加物としてレオロジー修飾剤または増粘剤がある。
【０００２】
これらの増粘剤の中で、当業者は、いわゆる連合相互作用を生み出し、それにより自身が添加された媒体の粘性を上げることができる少なくとも１種の疎水性単量体を有するという意味で、特に「連合型」と称する増粘剤のカテゴリーを、この数年間で、見出してきた。これらの構造は文献で、特にＪ．Ｅ．Ｇｌａｓｓ  ｅｔ  ａｌ．により，例えば、（Ｉ）Ｊ．ＯｉＩ，Ｃｏｌｏｒ  Ｃｈｅｍｉｓｔｓ  Ａｓｓｎ．（１９８４），６７（１０），２５６；（ＩＩ）ｉｂｉｄ（１９８４），６７（１１），２７９；（ＩＩＩ）ｉｂｉｄ（１９８６），６９（１０），２６３；（ＩＶ）ｉｂｉｄ（１９８８），７１（１０），３１５；（Ｖ）Ｐｒｏｇ．Ｏｒｇ．Ｃｏａｔｉｎｇｓ（１９８９），１７，１５５−１７３．）で重点的に記載されている。
【０００３】
非常に広い角度からもう一度眺めてみると、分散剤および増粘剤（特に連合型のもの）は、塗料中で複雑な相互作用を生み出す可能性があり（文書ＷＯ９３０９１８７を参照）、前記連合増粘剤は、界面活性剤が存在する場合には（文書ＥＰ０９０５１５７１を参照）、界面活性剤とも同様に相互作用する可能性があり、その結果文書塗料の特性、特にこのレオロジーおよび輝度の低下を導く可能性があることが周知である。
【先行技術文献】
【特許文献】
【０００４】
【特許文献１】国際公開第９３０９１８７号
【特許文献２】欧州特許第０９０５１５７１号明細書
【非特許文献】
【０００５】
【非特許文献１】Ｊ．ＯｉＩ，Ｃｏｌｏｕｒ  Ｃｈｅｍｉｓｔｓ  Ａｓｓｎ．（１９８４），６７（１０），２５６
【非特許文献２】Ｊ．ＯｉＩ，Ｃｏｌｏｕｒ  Ｃｈｅｍｉｓｔｓ  Ａｓｓｎ．（１９８４），６７（１１），２７９
【非特許文献３】Ｊ．ＯｉＩ，Ｃｏｌｏｕｒ  Ｃｈｅｍｉｓｔｓ  Ａｓｓｎ．（１９８６），６９（１０），２６３
【非特許文献４】Ｊ．ＯｉＩ，Ｃｏｌｏｕｒ  Ｃｈｅｍｉｓｔｓ  Ａｓｓｎ．（１９８８），７１（１０），３１５
【非特許文献５】Ｐｒｏｇ．Ｏｒｇ．Ｃｏａｔｉｎｇｓ（１９８９），１７，１５５−１７３
【発明の概要】
【発明が解決しようとする課題】
【０００６】
この既存の条件は、塗料の輝度を上げると同時にレオロジーを調節することの両方を達成したい当業者に対し、分散剤／（連合）増粘剤系の選択の、一般的で従来からある問題を突きつける。この問題は、本出願に包含される水性塗料の場合に特に、および本出願での技術課題により包含されるまさに特定の特徴を通じて、悪化する。
【０００７】
水性塗料の様々なカテゴリーのなかで、現在特に重要性を有しているものがある。「アルキド塗料」である。この用語は、有機酸とポリオールの反応により生じるポリエステル、またはポリオールとイソシアナート官能基の縮合から生じるいわゆるアルキドウレタンのいずれかを示す。歴史的には、アルキド塗料は有機溶媒の存在下で製造されおり、この有機溶媒が、アルキド樹脂が分散する相の大部分を構成する。今日、揮発性廃有機化合物に関する国際立法（Ｓｂｏｒｎｉｋ  Ｐｒｉｓｐｅｖｋｕ−Ｍｅｚｉｎａｒｏｄｎｉ  Ｋｏｎｆｅｒｅｎｃｅ−Ｎａｔｅｒｏｖｉｃｈ  Ｈｏｍｔａｃｈ−３７ｔｈ−Ｃｚｅｃｈ  Ｒｅｐｕｂｌｉｃ，２２−２４  Ｍａｙ  ２００６，９２−１０４）のため、当業者は、水性アルキド塗料に目を移す必要がある。
【０００８】
このため、水の存在下で前記アルキド樹脂を分散させる働きの界面活性剤が用いられている。有機溶媒も樹脂が水相中に分散するのを促進するために用いられるが、この量は以前よりも少ない。従って、系が複雑になり、系に界面活性剤だけでなく有機溶媒も存在することで、最適な分散剤／連合増粘剤対を同定する上で最初の障害となっている。
【０００９】
さらに、こうした水性アルキド系の枠の中で、高いレベルの輝度を達成することが主要な必要条件ならば、このレベルを塗膜の経年とともに維持することも、当業者が実現すべきことである。もっと限定して言うならば、塗膜輝度レベルを維持すること（これは塗料がいつ塗布されたかに依存する。）が、当業者にとって主要な必要条件を構成するものである。この制限は、塗料を産業規模で実現することの実現性に反映される。塗料は、直ちに塗布するとは意図せずに配合される。しかしながら、塗料が直ちに塗布されるか数週間貯蔵後に塗布されるかにかかわらず、得られる乾燥塗膜は、同じレベルの輝度を示さなければならない。この挙動は、「輝度レベル維持」という用語で示される。
【００１０】
最後に、こうして配合される水性アルキド塗料は、当業者が望むレオロジー挙動を考慮に入れてなければならない。この挙動は、毎分１０回転および２５℃で測定して、４，０００ｍＰａ．ｓから１０，０００ｍＰａ．ｓというＢｒｏｏｋｆｉｅｌｄＴＭ粘度（ｔｈｉｓ  ｃｏｆｆｅｅ）値に反映される。この幅は、相分離、上清、または離漿現象（粘度が低すぎる場合）を回避しながら、塗布液が適切に装填され、塗膜が適切に広がるか保持されることを確保する（これらの性質は粘度が高すぎると低下する。）ことを可能にする妥協範囲に相当する。
【課題を解決するための手段】
【００１１】
従って、本出願が包含する技術課題は、輝度レベル維持の性質を改善する目的で、界面活性剤および有機溶媒を用いる複雑な系、特に水性アルキド配合物用の分散剤／増粘剤対を探索することである。塗布直後に高い輝度レベルを得ること、および乾燥塗膜の経年とともに、および塗料自身の経年とともに、このレベルを維持することも、本発明の技術課題の一部を形成する。ＢｒｏｏｋｆｉｅｌｄＴＭ粘度が、毎分１０回転および２５℃で測定して、４，０００ｍＰａ．ｓから１０，０００ｍＰａ．ｓである水性アルキド配合物を提供することは、前記技術課題の残りの部分を構成する。
【００１２】
この課題を解決しようと努力し、本出願人らは、以下を特徴とする、水性アルキド樹脂配合物における、前記配合物を塗布して得られる乾燥塗膜の輝度レベル維持を示す作用剤としての、分散剤／増粘剤対の使用を開発した：
分散剤は、（メタ）アクリル酸と、重合性官能基を有し、末端が水素または炭素原子１から４個を有するアルキル基であるオキシアルキル化単量体との共重合体である、
増粘剤は、疎水性基を少なくとも１つ含有する連合増粘剤であり、疎水性基は、ポリスチリルフェニル（ｐｈａｎｙｌ）であり、好ましくはジスチリルフェニル、トリスチリルフェニル、およびこれらの混合物の中から選択され、特に好ましくはトリスチリルフェニルである。
【発明の効果】
【００１３】
まったく驚いたことに、この分散剤とこの増粘剤の組合せは、塗料配合物に所望のレオロジー（相分離無し、上清無し、離漿無し、良好な器具装填、良好な広がり、および満足のいく塗布維持）を付与しながら、塗料の乾燥塗膜の輝度レベル維持に改善をもたらす。
【発明を実施するための形態】
【００１４】
念のため、以下の構造（１）および（２）がそれぞれジスチリルフェニルおよびトリスチリルフェニルを示す：
【００１５】
【化１】
2011523429.tif 000002
【００１６】
【化２】
2011523429.tif 000003
【００１７】
このような構造は、顔料適合性を改善するための文書ＥＰ１４２５，３２５、少量で有効なレオロジー修飾剤を製造するためのＥＰ０７０５８５２およびＥＰ０７０５８５４、大量の顔料の存在下良好な粘度を維持するためのＥＰ１８０６３８６（これは既に文書ＥＰ１４２５３２５に記載されている。）で、連合増粘剤で実現されているとして当業者に既知である。
【００１８】
そのうえさらに、上記の群を実現し、オキシアルキル化単量体との（メタ）アクリル酸共重合体である分散剤と共同して、輝度レベル維持を改善する作用剤を形成する連合増粘剤を開示する文献はない。本出願人の利点の１つは、利用可能な膨大な分散剤および連合増粘剤の中から、意図した仕様に従ってレオロジーおよび輝度レベル維持に改善を導く組合せを同定できたことである。この利点は、問題の配合物が界面活性剤および有機溶媒を含有する水性アルキド塗料であり、これらが連合増粘剤と一緒になって生じる可能性がある有害な相互作用が既知であることを考えると、何よりも偉大である。
【００１９】
従って、本発明の第一の目的は、水性アルキド樹脂配合物における、前記配合物を塗布して得られる乾燥塗膜の輝度レベル維持を改善する作用剤としての、分散剤／増粘剤対の使用であり、以下を特徴とする：
分散剤は、（メタ）アクリル酸と、重合性官能基を有し、末端が水素または炭素原子１から４個を有するアルキル基であるオキシアルキル化単量体との共重合体である、
増粘剤は、疎水性基を少なくとも１つ含有する連合増粘剤であり、疎水性基は、ポリスチリルフェニル（ｐｈａｎｙｌ）であり、好ましくはジスチリルフェニル、トリスチリルフェニル、およびこれらの混合物の中から選択され、特に好ましくはトリスチリルフェニルである。
【００２０】
この使用は、さらに、前記分散剤がアクリル酸と、重合性官能基を有し、末端が水素または炭素原子１から４個を有するアルキル基であるオキシアルキル化単量体との共重合体であることを特徴とする。
【００２１】
この使用は、さらに、前記分散剤について、オキシアルキル化単量体が５から１５０個、好ましくは１０から１１５個のエチレンおよび／またはプロピレンオキシドを有することを特徴とする。
【００２２】
この使用は、さらに、前記分散剤について、オキシアルキル化単量体の末端が水素またはメチル基であることを特徴とする。
【００２３】
この使用は、さらに、前記分散剤について、オキシアルキル化単量体の重合性官能基がメタクリラート官能基であることを特徴とする。
【００２４】
この使用は、さらに、前記分散剤が１５，０００ｇ／ｍｏｌから１１０，０００ｇ／ｍｏｌ、好ましくは２０，０００ｇ／ｍｏｌから６０，０００ｇ／ｍｏｌの分子量を有することを特徴とする。
【００２５】
この使用は、さらに、ジスチリルフェニル、トリスチリルフェニル、またはジスチリルフェニルとトリスチリルフェニルの混合物である疎水性基を少なくとも１つ含有する連合増粘剤が以下の式（Ｉ）を有することを特徴とする：
Ｒ−ＯＸ１−Ｖ−（ＯＸ２−Ｗ）ａ−ＯＸ３−Ｒ
式中：
ＶおよびＷは、ウレタン結合を表し、
ａは、１から５の実数を表し、
ＯＸ１、ＯＸ２、およびＯＸ３は、エチレン系および／またはプロピレン系オキシアルキル化基を表し、
Ｒは、疎水性基を表し、疎水性基は、ポリスチリルフェニルであり、好ましくはジスチリルフェニル、トリスチリルフェニル、およびこれらの混合物の中から選択され、特に好ましくはトリスチリルフェニルである。
【００２６】
この使用は、さらに、連合増粘剤について、ＯＸ１基およびＯＸ３基におけるエチレンおよび／またはプロピレンオキシド単位の数が２から１００であることを特徴とする。
【００２７】
この使用は、さらに、連合増粘剤について、ＯＸ２基のエチレンおよび／またはプロピレンオキシド単位の数が１００から５００であることを特徴とする。
【００２８】
この使用は、さらに、連合増粘剤について、Ｒが、トリスチリルフェニルである疎水性基を表すことを特徴とする。
【００２９】
この使用は、さらに、連合増粘剤が５，０００ｇ／ｍｏｌから８０，０００ｇ／ｍｏｌ、好ましくは５，０００ｇ／ｍｏｌから４０，０００ｇ／ｍｏｌの分子量を有することを特徴とする。
【００３０】
この使用は、さらに、アルキド樹脂が、ポリエステル樹脂、ポリウレタン、ポリウレタンポリエステル、およびこれらの混合物の中から選択されることを特徴とする。
【００３１】
この使用は、さらに、水性アルキド樹脂配合物が、２５℃および１０回転／分で測定して、４，０００から１０，０００ｍＰａ．ｓのＢｒｏｏｋｆｉｅｌｄＴＭ粘度を有することを特徴とする。
【００３２】
この使用は、さらに、水性アルキド樹脂配合物が、塗料、ラッカー、ワニス、または木材用着色剤であることを特徴とする。
【００３３】
本発明の別の目的は、水性アルキド樹脂配合物からなり、前記配合物は、以下を特徴とする、これを塗布して得られる乾燥塗膜の輝度レベル維持を改善する作用剤としての、分散剤／増粘剤対を含有する：
分散剤は、（メタ）アクリル酸と、重合性官能基を有し、末端が水素または炭素原子１から４個を有するアルキル基であるオキシアルキル化単量体との共重合体である、
増粘剤は、疎水性基を少なくとも１つ含有する連合増粘剤であり、疎水性基は、ポリスチリルフェニル（ｐｈａｎｙｌ）であり、好ましくはジスチリルフェニル、トリスチリルフェニル、およびこれらの混合物の中から選択され、特に好ましくはトリスチリルフェニルである。
【００３４】
この分散剤／増粘剤対含有水性アルキド樹脂配合物は、さらに、前記分散剤がアクリル酸と、重合性官能基を有し、末端が水素または炭素原子１から４個を有するアルキル基であるオキシアルキル化単量体との共重合体であることを特徴とする。
【００３５】
この分散剤／増粘剤対含有水性アルキド樹脂配合物は、さらに、前記分散剤について、オキシアルキル化単量体が５から１５０個、好ましくは１０から１１５個のエチレンおよび／またはプロピレンオキシド単位を有することを特徴とする。
【００３６】
この分散剤／増粘剤対含有水性アルキド樹脂配合物は、さらに、前記分散剤について、オキシアルキル化単量体の末端が水素またはメチル基であることを特徴とする。
【００３７】
この分散剤／増粘剤対含有水性アルキド樹脂配合物は、さらに、前記分散剤について、オキシアルキル化単量体の重合性官能基がメタクリラート官能基であることを特徴とする。
【００３８】
この分散剤／増粘剤対含有水性アルキド樹脂配合物は、さらに、前記分散剤が１５，０００ｇ／ｍｏｌから１１０，０００ｇ／ｍｏｌ、好ましくは２０，０００ｇ／ｍｏｌから６０，０００ｇ／ｍｏｌの分子量を有することを特徴とする。
【００３９】
この分散剤／増粘剤対含有水性アルキド樹脂配合物は、さらに、前記連合増粘剤が以下の式（Ｉ）を有することを特徴とする：
Ｒ−ＯＸ１−Ｖ−（ＯＸ２−Ｗ）ａ−ＯＸ３−Ｒ
式中：
ＶおよびＷは、ウレタン結合を表し、
ａは、１から５の実数を表し、
ＯＸ１、ＯＸ２、およびＯＸ３は、エチレン系および／またはプロピレン系オキシアルキル化基を表し、
Ｒは、疎水性基を表し、疎水性基は、ポリスチリルフェニルであり、好ましくはジスチリルフェニル、トリスチリルフェニル、およびこれらの混合物の中から選択され、特に好ましくはトリスチリルフェニルである。
【００４０】
この分散剤／増粘剤対含有水性アルキド樹脂配合物は、さらに、連合増粘剤について、ＯＸ１基およびＯＸ３基におけるエチレンおよび／またはプロピレンオキシド単位の数が２から１００であることを特徴とする。
【００４１】
この水性アルキド樹脂配合物は、さらに、連合増粘剤について、ＯＸ２基のエチレンおよび／またはプロピレンオキシド単位の数が１００から５００であることを特徴とする。
【００４２】
この水性アルキド樹脂配合物はさらに、連合増粘剤について、Ｒが、トリスチリルフェニルである疎水性基を表すことを特徴とする。
【００４３】
この水性アルキド樹脂配合物は、さらに、連合増粘剤が５，０００ｇ／ｍｏｌから８０，０００ｇ／ｍｏｌ、好ましくは５，０００ｇ／ｍｏｌから４０，０００ｇ／ｍｏｌの分子量を有することを特徴とする。
【００４４】
この水性アルキド樹脂配合物は、さらに、アルキド樹脂が、ポリエステル樹脂、ポリウレタン、ポリウレタンポリエステル、およびこれらの混合物の中から選択されることを特徴とする。
【００４５】
この水性アルキド樹脂配合物は、さらに、２５℃および１０回転／分で測定して、４，０００から１０，０００ｍＰａ．ｓのＢｒｏｏｋｆｉｅｌｄＴＭ粘度を有することを特徴とする。
【００４６】
この水性アルキド樹脂配合物は、さらに、塗料、ラッカー、ワニス、または木材用着色剤であることを特徴とする。
【００４７】
実施例
以下の試験はそれぞれ、当業者の知識に基づいて、異なる成分を表１に示すとおりの割合で混合して塗料を作成することから始めた。
【００４８】
【表１】
2011523429.tif 000004
【００４９】
試験番号１から１９に対応する塗料のそれぞれについて、特定の分散剤／連合増粘剤系を用いた。
【００５０】
試験番号１
この試験は本発明の範囲外の分散剤／増粘剤対を例示し、以下を用いる：
アクリル分散剤（Ｄ１と示す。）８ｇ、これはアクリル酸同種重合体であり、この分子量は約１１，０００ｇ／ｍｏｌで、水酸化ナトリウムで完全に中和されている、
連合増粘剤３０ｇ、この分子量は約１１，０００ｇ／ｍｏｌであり、この式（Ｉ）中：
ＶおよびＷは、ウレタン結合を表し、
ＯＸ１およびＯＸ３は８個のエチレンオキシド単位でできた基を表し、
ａは１．１に等しく、
ＯＸ２は、２２５個のエチレンオキシド単位でできた基を表し、
Ｒは、８個の炭素原子を有する分岐疎水性アルキル基を表す。
【００５１】
試験番号２
この試験は本発明の範囲外の分散剤／増粘剤対を例示し、以下を用いる：
アクリル分散剤（Ｄ１と示す。）８ｇ；
連合増粘剤３０ｇ、この分子量は約２４，３００ｇ／ｍｏｌであり、この式（Ｉ）中：
ＶおよびＷは、ウレタン結合を表し、
ＯＸ１およびＯＸ３は２５個のエチレンオキシド単位でできた基を表し、
ａは２．１に等しく、
ＯＸ２は、２２５個のエチレンオキシド単位でできた基を表し、
Ｒは、トリスチリルフェニル基を表す。
【００５２】
試験番号３
この試験は本発明の範囲外の分散剤／増粘剤対を例示し、以下を用いる：
アクリル分散剤（Ｄ２と示す。）８ｇ、これはアクリル酸とアクリル酸ブチルの共重合体（質量比７０：３０）であり、この分子量は約９，５００ｇ／ｍｏｌで、水酸化ナトリウムで完全に中和されている、
連合増粘剤３０ｇ、この分子量は約１１，０００ｇ／ｍｏｌで、この式（Ｉ）中：
ＶおよびＷは、ウレタン結合を表し、
ＯＸ１およびＯＸ３は８個のエチレンオキシド単位でできた基を表し、
ａは１．１に等しく、
ＯＸ２は、２２５個のエチレンオキシド単位でできた基を表し、
Ｒは、８個の炭素原子を有する分岐疎水性アルキル基を表す。
【００５３】
試験番号４
この試験は本発明の範囲外の分散剤／増粘剤対を例示し、以下を用いる：
アクリル分散剤（Ｄ２と示す。）８ｇ；
連合増粘剤３０ｇ、この分子量は約２４，３００ｇ／ｍｏｌであり、この式（Ｉ）中：
ＶおよびＷは、ウレタン結合を表し、
ＯＸ１およびＯＸ３は２５個のエチレンオキシド単位でできた基を表し、
ａは２．１に等しく、
ＯＸ２は、２２５個のエチレンオキシド単位でできた基を表し、
Ｒは、トリスチリルフェニル基を表す。
【００５４】
試験番号５
この試験は本発明の範囲外の分散剤／増粘剤対を例示し、以下を用いる：
アクリル分散剤（Ｄ３と示す。）８ｇ、この分子量は約３８，５００ｇ／ｍｏｌで、以下の成分でできている（重量％で表す。）、
アクリル酸１３．７５％、
メタクリル酸４．７５％、
メトキシポリエチレングリコールメタクリラート８１．５重量％、分子量は２，０００ｇ／ｍｏｌである、
ＡＱＵＡＬＯＮＴＭから商品名ＡｑｕａｆｌｏｗＴＭＮＨＳ−３００で販売されている連合増粘剤３０ｇ。
【００５５】
試験番号６
この試験は本発明の範囲外の分散剤／増粘剤対を例示し、以下を用いる：
アクリル分散剤（Ｄ３と示す。）８ｇ、
ＡＱＵＡＬＯＮＴＭから商品名ＡｑｕａｆｌｏｗＴＭＮＨＳ−３００で販売されている連合増粘剤３０ｇ、およびＡＱＵＡＬＯＮＴＭから商品名ＡｑｕａｆｌｏｗＴＭＮＬＳ−２０５で販売されている連合増粘剤３ｇ。
【００５６】
試験番号７
この試験は本発明の範囲外の分散剤／増粘剤対を例示し、以下を用いる：
アクリル分散剤（Ｄ３と示す。）８ｇ、
試験番号１で用いたとおりの連合増粘剤３０ｇ。
【００５７】
試験番号８
この試験は本発明の範囲外の分散剤／増粘剤対を例示し、以下を用いる：
アクリル分散剤（Ｄ３と示す。）８ｇ、
連合増粘剤３０ｇ、この分子量は約１２，０００ｇ／ｍｏｌであり、この式（Ｉ）中：
ＶおよびＷは、ウレタン結合を表し、
ＯＸ１およびＯＸ３は２５個のエチレンオキシド単位でできた基を表し、
ａは２．１に等しく、
ＯＸ２は、２２５個のエチレンオキシド単位でできた基を表し、
Ｒは、１２個の炭素原子を有する分岐疎水性アルキル基を表す。
【００５８】
試験番号９
この試験は本発明の範囲外の分散剤／増粘剤対を例示し、以下を用いる：
アクリル分散剤（Ｄ３と示す。）８ｇ、
連合増粘剤３０ｇ、この分子量は約１１，５００ｇ／ｍｏｌで、式（Ｉ）中：
ＶおよびＷは、ウレタン結合を表し、
ＯＸ１およびＯＸ３は６個のエチレンオキシド単位でできた基を表し、
ａは１．１に等しく、
ＯＸ２は、２２５個のエチレンオキシド単位でできた基を表し、
Ｒは、８から１６個の炭素原子を有する疎水性アルキル基の混合物を表す。
【００５９】
試験番号１０
この試験は本発明の範囲外の分散剤／増粘剤対を例示し、以下を用いる：
アクリル分散剤（Ｄ３と示す。）８ｇ、
連合増粘剤３０ｇ、この分子量は約２４，０００ｇ／ｍｏｌであり、この式（Ｉ）中：
ＶおよびＷは、ウレタン結合を表し、
ＯＸ１およびＯＸ３は２５個のエチレンオキシド単位でできた基を表し、
ａは２．１に等しく、
ＯＸ２は、２２５個のエチレンオキシド単位でできた基を表し、
Ｒは、２０個の炭素原子を有する分岐疎水性アルキル基を表す。
【００６０】
試験番号１１
この試験は本発明の範囲外の分散剤／増粘剤対を例示し、以下を用いる：
アクリル分散剤（Ｄ３と示す。）８ｇ、
連合増粘剤３０ｇ、この分子量は約２３，０００ｇ／ｍｏｌであり、この式（Ｉ）中：
ＶおよびＷは、ウレタン結合を表し、
ＯＸ１およびＯＸ３は２５個のエチレンオキシド単位でできた基を表し、
ａは２．１に等しく、
ＯＸ２は、２２５個のエチレンオキシド単位でできた基を表し、
Ｒは、２２個の炭素原子を有する分岐疎水性アルキル基を表す。
【００６１】
試験番号１２
この試験は本発明の範囲外の分散剤／増粘剤対を例示し、以下を用いる：
アクリル分散剤（Ｄ３と示す。）８ｇ、
連合増粘剤３０ｇ、この分子量は約２４，０００ｇ／ｍｏｌであり、この式（Ｉ）中：
ＶおよびＷは、ウレタン結合を表し、
ＯＸ１およびＯＸ３は２５個のエチレンオキシド単位でできた基を表し、
ａは２．１に等しく、
ＯＸ２は、２２５個のエチレンオキシド単位でできた基を表し、
Ｒは、２８個の炭素原子を有する分岐疎水性アルキル基を表す。
【００６２】
試験番号１３
この試験は本発明を例示し、以下のように実行される：
アクリル分散剤（Ｄ３と示す。）８ｇ、
試験番号２で用いたとおりの連合増粘剤３０ｇ。
【００６３】
試験番号１４
この試験は本発明の範囲外の分散剤／増粘剤対を例示し、以下を用いる：
アクリル分散剤（Ｄ４と示す。）８ｇ、この分子量は約２８，０００ｇ／ｍｏｌで、以下の成分でできている（グラム％で表す。）、
アクリル酸１３．８８％
メタクリル酸１．７０％、
メトキシポリエチレングリコールメタクリラート８４．４２％、分子量は２，０００ｇ／ｍｏｌである、
ＡＱＵＡＬＯＮＴＭから商品名ＡｑｕａｆｌｏｗＴＭＮＨＳ−３００で販売されている連合増粘剤３０ｇ、およびＡＱＵＡＬＯＮＴＭから商品名ＡｑｕａｆｌｏｗＴＭＮＬＳ−２０５で販売されている連合増粘剤３ｇ。
【００６４】
試験番号１５
この試験は本発明の範囲外の分散剤／増粘剤対を例示し、以下を用いる：
アクリル分散剤（Ｄ４と示す。）８ｇ
試験番号８で用いたとおりの連合増粘剤３０ｇ。
【００６５】
試験番号１６
この試験は本発明の範囲外の分散剤／増粘剤対を例示し、以下を用いる：
アクリル分散剤（Ｄ４と示す。）８ｇ
試験番号１２で用いたとおりの連合増粘剤３０ｇ。
【００６６】
試験番号１７
この試験は本発明による分散剤／増粘剤対を例示し、以下を用いる：
アクリル分散剤（Ｄ４と示す。）８ｇ
連合増粘剤３０ｇ、この分子量は約２６，０００ｇ／ｍｏｌであり、この式（Ｉ）中：
ＶおよびＷは、ウレタン結合を表し、
ＯＸ１およびＯＸ３は６０個のエチレンオキシド単位でできた基を表し、
ａは２．２に等しく、
ＯＸ２は、２２５個のエチレンオキシド単位でできた基を表し、
Ｒは、トリスチリルフェニル基を表す。
【００６７】
試験番号１８
この試験は本発明による分散剤／増粘剤対を例示し、以下を用いる：
アクリル分散剤（Ｄ４と示す。）８ｇ
連合増粘剤６０ｇ、この分子量は約２６，０００ｇ／ｍｏｌであり、この式（Ｉ）中：
ＶおよびＷは、ウレタン結合を表し、
ＯＸ１およびＯＸ３は６０個のエチレンオキシド単位でできた基を表し、
ａは２．２に等しく、
ＯＸ２は、２２５個のエチレンオキシド単位でできた基を表し、
Ｒは、トリスチリルフェニル基を表す。
【００６８】
試験番号１９
この試験は本発明のによる分散剤／増粘剤対を例示し、以下を用いる：
アクリル分散剤（Ｄ４と示す。）８ｇ
連合増粘剤７０ｇ、この分子量は約２６，０００ｇ／ｍｏｌであり、この式（Ｉ）中：
ＶおよびＷは、ウレタン結合を表し、
ＯＸ１およびＯＸ３は６０個のエチレンオキシド単位でできた基を表し、
ａは２．２に等しく、
ＯＸ２は、２２５個のエチレンオキシド単位でできた基を表し、
Ｒは、トリスチリルフェニル基を表す。
【００６９】
試験番号１から番号１９のそれぞれについて、塗料配合の２４時間後、１０日後、１ヶ月後、および３ヶ月後に、ＢｒｏｏｋｆｉｅｌｄＴＭ粘度を、毎分１０回転および２５℃で測定した（表１を参照）。
【００７０】
輝度も、塗料塗布の１日後、１ヶ月後、および３ヶ月後に２０°で測定した（ＮＦ  Ｔ３０−０６４標準に従ってＢＹＫ  ＧＡＲＤＮＥＲＴＭ製のＭｉｃｒｏ−Ｔｒｉ−ＧｌｏｓｓＴＭリフレクトロメータにより）。この塗料は、配合してから１週間後、１ヶ月後、または３ヶ月後に塗布したものである（以降の頁の表２を参照）。
【００７１】
【表２】
2011523429.tif 000005
【００７２】
表は、試験番号１３および番号１７から番号１９に対応する対のみが、２５℃および１０回転／分で測定して、４，０００から１０，０００ｍＰａ．ＳのＢｒｏｏｋｆｉｅｌｄＴＭ粘度をもたらすことを、はっきりと実証している。この粘度は当業者が探求しているまさにゴールである。さらに、粘度の値は、試験番号＃１２および試験番号１６では、どれだけ配合物を濃くしても、測定できなかった。
【００７３】
【表３】
2011523429.tif 000006
「ａｐ  １Ｄ」は、塗料を配合して１日後に塗布したことを意味する。
「ｍ  １Ｄ」は、塗料を塗布して１日後に測定したことを意味する。
【００７４】
本発明に対応する試験番号のみが、いつ塗料が塗布されても、即ち３ヶ月貯蔵後であっても、塗料塗膜の輝度レベルを維持することを可能にすることに注目すべきである。
【国際調査報告】
2011523429.tif 000007
2011523429.tif 000008
2011523429.tif 000009
2011523429.tif 000010
2011523429.tif 000011
2011523429.tif 000012